(57)【特許請求の範囲】
【請求項１】
ＭｇＢ2超伝導粉末がステンレス製の金属管内に充填され、圧延加工されて作製されたＭｇＢ2超伝導線材であって、ＭｇＢ2超伝導粉末とともに銅、アルミニウム又はこれらの混合物の粉末が添加、混合され、圧延加工後のステンレス製の金属管とＭｇＢ2との界面が平滑であることを特徴とするＭｇＢ2超伝導線材。
【請求項２】
ＭｇＢ2超伝導粉末と銅、アルミニウム又はこれらの混合物の粉末とを混合し、その混合粉末をステンレス製の金属管内に充填し、圧延加工してＭｇＢ2超伝導線材を作製することを特徴とするＭｇＢ2超伝導線材の製造方法。
【発明の詳細な説明】
【０００１】
【発明の属する技術分野】
この出願の発明は、ＭｇＢ2超伝導線材とその製造方法に関するものである。さらに詳しくは、この出願の発明は、臨界電流密度(Jc)の高いＭｇＢ2超伝導線材とその製造方法に関するものである。
【０００２】
【従来の技術とその課題】
従来、ＭｇＢ2超伝導線材は、シース材である金属管内にＭｇＢ2超伝導粉末を充填し、圧延加工することにより得られている。このＭｇＢ2超伝導線材の臨界電流密度(Jc)は4.2Ｋ、１０Ｔの磁場中で高々100A/cm2程度に過ぎない（たとえば、非特許文献１参照）。
【０００３】
この出願の発明は、臨界電流密度(Jc)の高いＭｇＢ2超伝導線材とこれを製造可能とする製造方法を提供することを解決すべき課題としている。
【０００４】
【非特許文献１】
熊倉、他３名（KUMAKURA H., MATSUMOTO A., FUJII H., TOGANO K.），「ステンレス鋼管と銅−ニッケル管を用いたパウダー・イン・プロセスによるＭｇＢ2テープ及び線材の高臨界電流密度（High transport critical current density obtained for powder-in-tube-processed MgB2 tapes and wires using stainless steel and Cu-Ni tubes）」，アプライド・フィジックス・レターズ（Applied Physics Letters），（米国），第７９巻，第１５号，２００１年１０月８日，ｐ．２４３５−２４３７
【０００５】
【課題を解決するための手段】
前述のＭｇＢ2超伝導線材の臨界電流密度(Jc)の原因を検討したところ、圧延加工時にＭｇＢ2超伝導粉末が硬化し、ステンレス製の金属管との界面が凹凸となり、平滑性が失われているのがその原因ではないかと考えられた。
【０００６】
そこでこの出願の発明の発明者らは、圧延加工時にシース材であるステンレス製の金属管からＭｇＢ2超伝導粉末に加わる圧縮力を緩和させ、ＭｇＢ2超伝導粉末が硬化するのを抑制し、ステンレス製の金属管とＭｇＢ2超伝導粉末との界面を平滑に保つための方策を鋭意検討した。その結果、ステンレス製の金属管にＭｇＢ2超伝導粉末だけでなく、銅、アルミニウム又はこれらの混合物の粉末を添加、混合して充填することにより、添加した銅、アルミニウム又はこれらの混合物の粉末が、圧延加工時のステンレス製の金属管からＭｇＢ2超伝導粉末に加わる圧縮力を吸収し、ステンレス製の金属管とＭｇＢ2超伝導粉末との界面が平滑となり、Jcが上昇することを見出し、この出願の発明を完成した。
【０００７】
すなわち、この出願の発明は、ＭｇＢ2超伝導粉末がステンレス製の金属管内に充填され、圧延加工されて作製されたＭｇＢ2超伝導線材であって、ＭｇＢ2超伝導粉末とともに銅、アルミニウム又はこれらの混合物の粉末が添加、混合され、圧延加工後のステンレス製の金属管とＭｇＢ2との界面が平滑であることを特徴とするＭｇＢ2超伝導線材（請求項１）を提供する。
【０００９】
またこの出願の発明は、ＭｇＢ2超伝導粉末と銅、アルミニウム又はこれらの混合物の粉末とを混合し、その混合粉末をステンレス製の金属管内に充填し、圧延加工してＭｇＢ2超伝導線材を作製することを特徴とするＭｇＢ2超伝導線材の製造方法（請求項２）を提供する。
【００１１】
以下、実施例を示しつつ、この出願の発明のＭｇＢ2超伝導線材とその製造方法についてさらに詳しく説明する。
【００１２】
【発明の実施の形態】
この出願の発明のＭｇＢ2超伝導線材は、前記のとおり、ステンレス製の金属管内に充填するＭｇＢ2超伝導粉末に銅、アルミニウム又はこれらの混合物の粉末が添加、混合され、圧延加工されて作製された線材であり、この線材においてステンレス製の金属管とＭｇＢ2との界面は平滑となっている。このようなＭｇＢ2超伝導線材を製造する際には、ＭｇＢ2超伝導粉末と銅、アルミニウム又はこれらの混合物の粉末とを混合し、その混合粉末をステンレス製の金属管内に充填し、圧延加工する。前述のとおり、銅、アルミニウム又はこれらの混合物の粉末を添加、混合せず、ＭｇＢ2超伝導粉末のみをステンレス製の金属管に充填して圧延加工を行うと、ＭｇＢ2超伝導粉末は硬化してステンレス製の金属管とＭｇＢ2超伝導粉末との界面は凹凸になり、100A/cm2程度のJcしか得られない。しかしながら、この出願の発明のＭｇＢ2超伝導線材では、ステンレス製の金属管とＭｇＢ2超伝導粉末との界面は平滑であり、Jcは高まる。
【００１３】
ＭｇＢ2超伝導粉末は、ステンレス製の金属管に充填後の加工により充填密度が上がり、大きな塊へと凝集しやすい。一旦固まった塊は加工時に塊として動くことになるため、ひび割れ、ステンレス製の金属管との界面の破損などが生じる。銅、アルミニウム又はこれらの混合物の粉末は、このようなＭｇＢ2超伝導粉末の大きな塊への凝集を防ぐとともに、万一塊が生じた場合、その塊を滑らせる（加工滑り）のための潤滑剤的な役割を果たすものと考えられる。
【００１４】
以上のＭｇＢ2超伝導粉末に添加、混合する銅、アルミニウム又はこれらの混合物の粉末の添加量は５−３０vol%が好ましく例示される。これは、界面の平滑性を得るために前述の加工滑りを起こさせることに基づく。５vol%未満では界面の平滑性は次第に得にくくなる。一方、３０vol%を超えると、ＭｇＢ2超伝導粉末に対する比率が多くなりすぎ、たとえ界面の平滑性は得られたとしても超伝導電流が流れにくくなり、その結果、臨界電流密度(Jc) が低下するおそれがある。
【００１５】
この出願の発明のＭｇＢ2超伝導線材の製造方法では、圧延加工後、熱処理を行うことができる。この圧延加工後の熱処理によりJcはより一層高くなる。熱処理条件はＭｇＢ2超伝導線材の超伝導特性を劣化させない限りにおいて特に制限はなく、たとえば300℃で１時間を例示することができる。
【００１６】
【実施例】
ＭｇＢ2超伝導粉末は市販のものを使用した。このＭｇＢ2超伝導粉末にアルミニウム(Al)、銅(Cu)、インジウム(In)の粉末をそれぞれ１０vol%添加し、混合粉末を作製した。各混合粉末をステンレス（SUS316）製で内径４mmφ、外径８mmφの金属管の内部に充填し、金属管の両端を混合粉末が出ないように圧着した。この混合粉末を充填した金属管を溝ロール圧延機により２mm×２mm角の角材に加工した。さらに、この角材を平ロール圧延機により厚さ0.5mmのテープ状の線材にまで加工した。この線材を適当な長さに切断し、アルゴンガスを流通させた管状型の電気炉内で熱処理した。この熱処理は、試料の隣に熱電対を設置し、温度を計測しながら行い、300℃で１時間とした。
【００１７】
以上のようにした作製した線材、非熱処理のもの、熱処理済みのものそれぞれを四端子抵抗法により4.2Ｋ、８Ｔの磁界下で臨界電流密度(Jc)を測定した。
【００１８】
図１は、それら線材のJcを添加、混合した金属種との関係でプロットした相関図である。この相関図には従来のＭｇＢ2超伝導線材のJcも合わせて示している。
【００１９】
非熱処理の線材では、Alを添加、混合したＭｇＢ2超伝導線材が最大のJcを示し、400A/cm2となった。従来のＭｇＢ2超伝導線材のJcは200A/cm2程度であった。
【００２０】
また、従来のＭｇＢ2超伝導線材以外は、熱処理によりJcが大幅に上昇した。特に熱処理後のCu添加線材では、無添加線材に比べ３倍程度も高いJcとなった。
【００２１】
Cu添加線材の熱処理前後のものと従来のＭｇＢ2超伝導線材（同じく熱処理前後のもの）についてその断面を光学顕微鏡により観察した。その断面像を示したのが図２である。
【００２２】
図２に確認されるように、従来のＭｇＢ2超伝導線材では、金属管とＭｇＢ2超伝導粉末との界面に大きな凹凸が発生していた。Cu添加線材の熱処理前後のものでは界面は平滑であった。従来のＭｇＢ2超伝導線材では、圧延加工時に加わる圧縮力によりＭｇＢ2超伝導粉末が硬化し、硬化したＭｇＢ2超伝導粉末が塊となり、圧延加工により金属管の内面を傷つけ、凹凸のある界面になったと考えられる。一方、Cu添加線材は、圧延加工時に加わる圧縮力を軟らかいCu粉末が吸収し、ＭｇＢ2超伝導粉末の硬化を抑え、また、硬化してもＭｇＢ2超伝導粉末を滑りやすくして強加工によっても金属管の内面が傷つけられず、界面は平滑性を保ったと考えられる。
【００２４】
【発明の効果】
以上詳しく説明した通り、この出願の発明によって、臨界電流密度(Jc)の高いＭｇＢ2超伝導線材が得られる。
【図面の簡単な説明】
【図１】実施例で作製した線材及び従来のＭｇＢ2超伝導線材のJcを添加、混合した金属種との関係でプロットした相関図である。
【図２】実施例で作製したCu添加線材の熱処理前後のものと従来のＭｇＢ2超伝導線材（同じく熱処理前後のもの）についてその断面を光学顕微鏡により観察した断面像である。
【図１】
0003716307.tif 000002
【図２】
0003716307.tif 000003